(57)【要約】【課題】紙・パルプ製造工程の漂白行程の二酸化塩素を用いたＤ段のように、低いｐＨでシュウ酸カルシウムのスケール化が生じる条件下において、スケールを防止できるようにする。【解決手段】スルホン酸基を有するモノマー単位を４０ｍｏｌ％以上含み、分子量が２，０００〜５０，０００の範囲であるスルホン酸系ポリマーを含有するスケール防止剤を使用する。このスケール防止剤を紙・パルプ製造工程のｐＨが６以下となるパルプスラリー等に添加することにより、ｐＨ６以下の条件下でも、効果的にスケールを防止することができる。【選択図】        なし【特許請求の範囲】
【請求項１】
紙・パルプ製造工程でスケールの防止に用いられるスケール防止剤であって、
スルホン酸基を有するモノマー単位を４０ｍｏｌ％以上含むスルホン酸系ポリマーを含有することを特徴とするスケール防止剤。
【請求項２】
前記スルホン酸系ポリマーの分子量が２，０００〜５０，０００であることを特徴とする請求項１に記載のスケール防止剤。
【請求項３】
前記スルホン酸系ポリマーは、２−ヒドロキシ−３−アリルオキシ−１−プロパンスルホン酸，スチレンスルホン酸，イソプレンスルホン酸，２−アクリルアミド−２−メチルプロパンスルホン酸のうちから一種類以上選ばれたスルホン酸基を有するモノマー単位を含むホモポリマーまたはたコポリマーであることを特徴とする請求項１または２に記載のスケール防止剤。
【請求項４】
請求項１〜３のいずれか一項に記載のスケール防止剤を用いて紙・パルプ製造工程でのスケールを防止するスケールの防止方法であって、
前記スケール防止剤を紙・パルプ製造工程中のパルプスラリー及び／または水に添加することを特徴とするスケールの防止方法。
【請求項５】
紙・パルプ製造工程におてい、ｐＨが６以下であるパルプスラリー及び／または水、
またはその上流に前記スケール防止剤を添加することを特徴とする請求項４記載のスケールの防止方法。
【請求項６】
紙・パルプ製造工程のうちのパルプ漂白行程で、前記スケール防止剤が用いられることを特徴とする請求項４または５に記載のスケールの防止方法。
【発明の詳細な説明】
【０００１】
【発明の属する技術分野】
本発明は、紙・パルプ製造工程におけるスケールの発生を防止するスケール防止剤及びスケールの防止方法に関する。
【０００２】
【従来の技術】
紙・パルプの原料木材中には、シュウ酸成分、カルシウム成分が含まれ、これらが紙・パルプ製造工程において、水（パルプスラリー）中に溶出し、また、紙・パルプ製造工程中の漂白工程において有機物が酸化されシュウ酸が生成し、さらに、紙、パルプ製造工程では、炭酸カルシウムが使用される場合もある。そして、シュウ酸成分及びカルシウム成分は、シュウ酸カルシウムとなって析出し、設備、配管等にスケールとなって付着する。
パルプ漂白工程では、操業上の問題となるシュウ酸カルシウムのスケール傷害（洗浄機、配管内面等へのスケールの付着）を防止するために、種々の薬品が使用されている。例えば、シュウ酸カルシウムスケールを防止する薬品（スケール防止剤）として、アクリル酸及びマレイン酸等をベースとしたポリマーを配合したもの、並びに、ホスホン酸系、重合リン酸系の化合物を配合したものがある。（例えば特許文献１参照。）。
【０００３】
なお、パルプの漂白は、一般的に、漂白のために異なる薬品をそれぞれ用いた多段漂白により行なわれている。
従来は、例えば、クラフトパルプ法において、塩素を用いたＣ段と、アルカリ抽出によるＥ段と、次亜塩素酸塩を用いたＨ段と、アルカリを用いたＥ段と、二酸化塩素を用いたＤ段とによる５段漂白が常法（製紙工場等によって方法が多少異なる）として多く採用されていたが、近年、環境に考慮して塩素使用量を削減する傾向となっており、例えば、分子状塩素（Ｃｌ2）を使用しない漂白法として、ＥＣＦ（Elementary Chlorine Free  二酸化塩素は使用）等が採用されようになった。ＥＣＦにおいては、例えば、初段が塩素を用いるＣ段に代えて、二酸化塩素を用いるＤ段とされる。
【０００４】
そして、従来のパルプの漂白では、初段の塩素を用いたＣ段において、パルプスラリーのｐＨが１．５程度となり、ｐＨが低すぎることからシュウ酸カルシウムのスケール化は無かった。また、次亜塩素酸塩を用いたＨ段では、パルプスラリーのｐＨが８〜９程度であり、シュウ酸カルシウムによるスケール障害が発生した。
【０００５】
【特許文献１】
特開平１０−１８０２９３号公報（第２頁）
【０００６】
【発明が解決しようとする課題】
ところで、上述の従来のスケール防止剤では、ｐＨが６より高いパルプスラリー等に対してはシュウ酸カルシウムのスケール防止効果が得られるが、ｐＨが６以下では十分なスケール防止効果が得られない場合がある。
従って、シュウ酸カルシウムによるスケール障害が発生する上述のＨ段では、パルプスラリーのｐＨが８〜９程度、すなわち、６より大きいことから、従来のスケール防止剤でも、シュウ酸カルシウムのスケールを防止する効果を得ることができる。
【０００７】
しかし、上述のＥＣＦの採用により初段のＣ段をＤ段に代えた場合に、Ｄ段では、パルプスラリーのｐＨが約３であり、Ｃ段のようにシュウ酸カルシウムのスケール化が生じないほどｐＨが極めて低くいわけではなく、シュウ酸カルシウムが生成しやすｐＨの範囲内であった。従って、ＥＣＦの採用により、パルプ漂白の初段をＤ段とした場合に、シュウ酸カルシウムのスケール障害が発生するが、Ｄ段におけるパルプスラリーのｐＨが６以下であることから、従来のスケール防止剤の能力を発揮し難いという問題があり、シュウ酸カルシウムのスケール化を防止することが困難であった。
【０００８】
本発明は、紙・パルプ製造工程で生成するスケールを効果的に防止することができるスケール防止剤及びスケールの防止方法を提供することを目的としてなされたものである。
【０００９】
【課題を解決するための手段】
本発明者らは、紙・パルプ製造工程において用いられる種々の水質を想定し、従来のスケール防止剤の効果を調べた結果、ｐＨが６以下となる条件下では、紙・パルプ製造工程で用いられる水（パルプスラリー中の水も含む）に対してスケール、特に、シュウ酸カルシウムスケールを防止する効果が十分ではないとの知見を得た。そこで、本発明者らは、鋭意研究を重ねた結果、スルホン酸基を有するスルホン酸系ポリマーの中でスルホン酸基の含有率の高いポリマーが、ｐＨ６以下の条件下においても、スケールを防止する効果を示すことを見いだした。
すなわち、請求項１記載の発明は、紙・パルプ製造工程でスケールの防止に用いられるスケール防止剤であって、スルホン酸基を有するモノマー単位を４０ｍｏｌ％以上含むスルホン酸系ポリマーを含有することを特徴とする。
【００１０】
請求項１記載の発明によれば、スルホン酸基を有するモノマー単位を４０ｍｏｌ％以上含むスルホン酸系ポリマーをスケール防止剤として用いることにより、紙・パルプ製造工程において、従来のスケール防止剤では、シュウ酸カルシウムのスケールの防止が困難であったｐＨ６以下の条件であっても、例えば、洗浄機等の設備や配管等へのスケールの付着を防止することができる。
【００１１】
請求項２記載の発明は、請求項１に記載のスケール防止剤において、前記スルホン酸系ポリマーの分子量が２，０００〜５０，０００であることを特徴とする。
請求項２記載の発明によれば、分子量が２，０００〜５０，０００の前記スルホン酸系ポリマーにより十分なスケール防止効果を得ることができる。
【００１２】
請求項３記載の発明は、請求項１または２に記載のスケール防止剤において、前記スルホン酸系ポリマーは、２−ヒドロキシ−３−アリルオキシ−１−プロパンスルホン酸，スチレンスルホン酸，イソプレンスルホン酸，２−アクリルアミド−２−メチルプロパンスルホン酸のうちから一種類以上選ばれたスルホン酸基を有するモノマー単位を含むホモポリマーまたはたコポリマーであることを特徴とする。
【００１３】
請求項３記載の発明によれば、２−ヒドロキシ−３−アリルオキシ−１−プロパンスルホン酸，スチレンスルホン酸，イソプレンスルホン酸，２−アクリルアミド−２−メチルプロパンスルホン酸のうちの一種のモノマーを単独重合させたホモポリマーを本発明のスケール防止剤に含まれるスルホン酸ポリマーとして好適に使用することができる。また、上述のモノマーのうちの二種以上を共重合させたコポリマーを好適に使用することができる。さらに、上述のモノマーのうちの一種以上と上述のモノマー以外のモノマー（スルホン酸基を持たないモノマー）とを共重合させたコポリマーを好適に使用することができる。
【００１４】
請求項４記載の発明は、請求項１〜３のいずれか一項に記載のスケール防止剤を用いて紙・パルプ製造工程でスケールを防止するスケールの防止方法であって、
前記スケール防止剤を紙・パルプ製造工程中のパルプスラリー及び／または水に添加することを特徴とするスケールの防止方法。
請求項４記載の発明によれば、前記スケール防止剤をパルプスラリー、水に添加することにより、紙・パルプ製造工程に用いられる設備、配管等へのスケールの付着を防止することができる。
【００１５】
請求項５記載の発明は、請求項４に記載のスケールの防止方法におて
紙・パルプ製造工程のｐＨが６以下であるパルプスラリー及び／または水、
またはその上流に前記スケール防止剤を添加することを特徴とする。
請求項５記載の発明によれば、従来のスケール防止剤ではスケールを防止することが困難なｐＨ６以下の条件下で好適にスケールを防止することができる。
【００１６】
請求項６記載の発明は、請求項４または５に記載のスケールの防止方法において、紙・パルプ製造工程のうちのパルプ漂白行程において、前記スケール防止剤が用いられることを特徴とする。
請求項６記載の発明によれば、紙・パルプ製造工程のうちの有機物が酸化されてシュウ酸が生成しやすく、また、段によっては、ｐＨが６以下となることにより、従来のスケール防止剤ではスケールを防止することが困難なパルプ漂白行程で、スケールを防止することができる。
【００１７】
【発明の実施の形態】
以下、本実施の形態を詳細に説明する。
本実施の形態におけるスケール防止剤は、スルホン酸基を有するモノマー単位を４０ｍｏｌ％以上含むスルホン酸系ポリマーを含有するものである。
【００１８】
そして、スルホン酸系ポリマーの原材料となるスルホン酸基を有するモノマーとしては、スルホン酸基を有して重合可能な化合物を用いることができるが、例えば、２−ヒドロキシ−３−アリルオキシ−１−プロパンスルホン酸（ＨＡＰＳ），スチレンスルホン酸（ＳＳ），イソプレンスルホン酸（ＩＰＳ），２−アクリルアミド−２−メチルプロパンスルホン酸（ＡＭＰＳ）及びこれらの塩を好適に用いることができる。
【００１９】
本発明において、スルホン酸基を有するモノマーを単独重合させたホモポリマー及びスルホン酸基を有する複数種のモノマーを共重合させたコポリマー、すなわち、スルホン酸基を有するモノマー単位が１００ｍｏｌ％の重合体を用いることができるとともに、スルホン酸基を有する一種以上のモノマーとスルホン酸基を持たない一種以上のモノマーとを共重合させたコポリマーを用いることができる。
【００２０】
そして、スルホン酸基を有するモノマーと、スルホン酸基を持たないモノマーとを共重合させる場合には、スルホン酸基を有するモノマー単位を４０ｍｏｌ％以上含む必要がある。スルホン酸基を有するモノマー単位が４０ｍｏｌ％より低いスルホン酸系ポリマーを用いた場合には、スルホン酸系ポリマー以外のスケール防止剤と同様に、紙・パルプ製造工程で、ｐＨ６以下となる環境下において、十分なスケール防止効果を得ることができない。すなわち、ｐＨ６以下の水もしくはパルプスラリーにおいて、スケール抑制率が低下し、シュウ酸カルシウムスケールの効果的な防止が困難となるおそれがある。
【００２１】
スルホン酸基を有するモノマーと共重合させるスルホン酸基を持たないモノマーとしては、周知の各種のモノマーを用いることができる。例えば、アクリル酸（ＡＡ）、メタクリル酸、クロトン酸、ビニル酢酸、イタコン酸、ソルビン酸、マレイン酸（ＭＡ）、ビニルホスホン酸、ヒドロキシエチル(メタ)アクリレート、グリセリンモノアリルエーテル、アリルアルコール、(メタ)アクリルアミド、Ｎ−アルキル(メタ)アクリルアミド、スチレン、(メタ)アクリロニトリル、メチル(メタ)アクリレート、エチル(メタ)アクリレート、酢酸ビニル（ＶＡ）等を挙げることができる。なお、これらのモノマーうちの酸については、その酸の塩であっても良い。
【００２２】
本発明におけるスルホン酸系ポリマーの分子量は、２,０００〜５０,０００であり、より好ましくは２,０００〜２０,０００である。スルホン酸系ポリマーの分子量が２,０００未満であっても、５０,０００を超えても、スケール抑制率が低下し、シュウ酸カルシウムスケールの効果的な防止が困難となるおそれがある。また、スルホン酸系ポリマーの分子量が５０,０００を超えると、その水溶液の粘度が高くなり、取り扱いが容易でなくなるおそれがある。
なお、本発明において使用するスルホン酸系ポリマーの分子量は、分子量既知のポリエチレングリコールを標準物質として、ゲルパーミエーションクロマトグラフィーにより求めることができる。
【００２３】
本発明において使用するスルホン酸系ポリマーの製造方法には特に制限はなく、溶液重合、塊状重合などの任意の公知の方法により製造することができる。なお、本発明で用いられるスルホン酸系ポリマーは、基本的に水溶性であり、原料となるスルホン酸基を有するモノマーも水溶性である場合が多いので、水を溶媒とする水溶液重合を好適に使用することができる。水溶液重合においては、モノマーの５〜５０重量％水溶液を調製し、不活性ガスにより雰囲気を置換したのち、５０〜１００℃に加熱し、水溶性重合開始剤を添加することにより重合を行うことができる。水溶性重合開始剤としては、例えば、４,４'−アゾビス(４−シアノ吉草酸)、２,２'−アゾビス(２−メチルプロピオンアミジン)二塩酸塩などのアゾ系開始剤、過硫酸アンモニウム、過硫酸ナトリウム、過硫酸カリウムなどの過硫酸塩系開始剤、過酸化水素、過ヨウ素酸ナトリウムなどの過酸化物系開始剤などを挙げることができる。また、必要に応じて、アルコール類やリン酸類などを連鎖移動剤として用いることができる。重合は、通常は３〜６時間で終了し、放冷することによりスルホン酸系ポリマーの水溶液を得ることができる。
【００２４】
また、スケール防止剤としては、上述のスルホン酸系ポリマー以外に、他のスケール防止効果を有する物質を含むものとしても良し、紙・パルプ製造工程で用いられる各種添加剤等を含むものとしても良い。例えば、本発明のスケール防止剤は、紙力増強剤、ろ水性・歩留り向上剤、スライム防止剤、ピッチコントロール剤などを含むものとしても良い。紙力増強剤としては、例えば、カチオン化デンプン、アクリルアミド系ポリマー、ジアルデヒドデンプン、グアーガムなどを挙げることができる。ろ水性・歩留り向上剤としては、例えば、カチオン化デンプン、アクリルアミド系ポリマー、ポリエチレンイミンなどを挙げることができる。スライム防止剤としては、例えば、次亜塩素酸ナトリウム、ジブロモニトリロプロピオンアミド、ベンゾイソチアゾリンなどを挙げることができる。
【００２５】
本発明のスケール防止方法は、上述のスルホン酸系ポリマーを含有するスケール防止剤を紙・パルプ製造工程中のパルプスラリー及び／または水に添加するものである。
紙・パルプ製造工程は、例えば、木材を原材料とした場合に、調木工程(剥皮、チッピングなど)、蒸解工程、洗浄・精選・脱水工程、漂白工程、原料の調製行程、抄紙行程、白水回収行程、塗工行程、排水処理行程等からなる。また、漂白行程は、上述のように複数段の行程からなる。また、回収された古紙を紙の原材料とする場合にも、脱墨に続いて漂白が行なわれる。
このような紙・パルプ製造工程における本発明のスケール防止剤の添加方法は、例えば、シュウ酸カルシウムスケールの付着が起こる箇所あるいはその上流部のパルプスラリーに添加しておけばよく、特に限定されるものではないが、例えば、パルプ漂白工程では、Ｄ段に入る手前のパルプスラリー中あるいはパルプを洗浄するためにＤ段に加えられる洗浄水に添加する。パルプ漂白行程のＤ段（特に初段をＤ段とした場合）においては、ｐＨが約３であり、シュウ酸カルシウムの析出が生じないｐＨより高く、かつ、従来のスケール防止剤が十分に機能するｐＨの範囲（ｐＨ６より高い範囲）よりは低いので、本発明のスケール防止剤を用いることにより効果的にスケールを防止することができる。
【００２６】
すなわち、本発明のスケールの防止方法においては、基本的にｐＨが６以下となる条件下（例えば、漂白行程のＤ段）で生じるシュウ酸カルシウムスケールに対して、パルプスラリーや、紙・パルプ製造工程で用いられる水に本発明のスケール防止剤が添加されるが、パルプスラリー等がｐＨ６以下となる行程で、十分にスケールを防止することが可能な濃度のスルホン酸系ポリマーが存在していれば良く、ｐＨ６以下となる漂白行程より以前の行程で本発明のスルホン酸系ポリマーを添加するものとしても良い。
【００２７】
また、紙・パルプ製造工程では、例えば、抄紙工程で抄紙ワイヤを通過した白紙が再びパルプスラリに添加される、すなわち、白水が回収されて循環されるので、循環される白水に本発明のスケール防止剤を連続的に添加するものとしても良い。
また、スルホン酸系ポリマーを含有するスケール防止剤の添加の仕方には特に制限はないが、通常は適当な濃度に調製したスルホン酸系ポリマーの水溶液として添加することが、輸送及び計量の面から好都合である。
また、本発明のスケール防止剤の添加量は、目的とする工程条件により、また、その要求度などにより異なり、一律に規定できるものではないが、洗浄水、白水又はパルプスラリー等に、ポリマー固形分として０．２〜５０mg／リットルの濃度になるよう添加する。スルホン酸系ポリマーの添加量が、ポリマー固形分として０．２mg／リットル未満であると、スケール防止効果が十分に発現せず、シュウ酸カルシウムスケールの発生を防止しきれないおそれがある。スルホン酸系ポリマーの添加量は、通常は５０mg／リットルで十分であり、５０mg／リットルを超える濃度のポリマーを添加しても、添加量の増加に伴ってさらにスケール防止効果が向上することは稀である。
【００２８】
本発明においては、スルホン酸系ポリマーの有するスルホン酸基がｐＨ６以下の条件下で、シュウ酸イオンとカルシウムイオンとの反応を阻害したり、シュウ酸カルシウム結晶の成長点に吸着して、カルシウムイオンやシュウ酸イオンが結晶として取り込まれるのを阻害することによって、紙・パルプ工程において操業上の障害に発展するシュウ酸カルシウムスケールを効果的に防止することができるものと考えられる。
【００２９】
【実施例】
以下、実施例により本発明を具体的に説明するが、本発明はこれに限定されるものではない。
この実施例では、塩化カルシウム溶液に本発明のスケール防止剤となるスルホン酸系ポリマーを添加した後に、シュウ酸ナトリウムを添加して所定期間放置し、次いで得られた溶液をろ過した際のろ液のカルシウム濃度から、以下の式によりシュウ酸カルシウムの析出抑制率を求めた。
析出抑制率(%)＝(最終Ca(a)-最終Ca(b))/(初期Ca-最終Ca(b))*100
前記式において、最終Ca(a)とは、上述のろ液のカルシウム濃度である。
また、最終Ca(b)とは、対照として、塩化カルシウム溶液にポリマーを添加せずにシュウ酸ナトリウムを添加して所定時間放置した後に、得られた溶液をろ過した際のろ液のカルシウム濃度である。
初期Ｃａは、最初に用意された塩化カルシウム溶液の塩化カルシウム濃度である。
【００３０】
また、上述のように塩化カルシウム溶液にシュウ酸ナトリウムを加えた溶液の水質として、二つの水質を用いた。すなわち、水質Ｉは、カルシウム濃度を１００ｍｇ／Ｌとし、シュウ酸濃度を５０ｍｇ／Ｌとし、ｐＨを７．０とした。
水質IIは、カルシウム濃度を１５０ｍｇ／Ｌとし、シュウ酸濃度を１００ｍｇ／Ｌとし、ｐＨを２．８とした。
すなわち、水質Ｉは、対照として、ｐＨが６より大きい条件となるように調整されたものであり、水質IIは、紙・パルプ製造工程の漂白行程のＤ段におけるｐＨを想定して調整されたものである。
【００３１】
以下の表１を参照してより具体的な実験方法を説明する。
【表１】
2004204412.tif 000002
【００３２】
なお、表１において、ＡＡはアクリル酸、ＭＡはマレイン酸、ＶＡは酢酸ビニルであり、これらはスルホン酸基を持たないモノマー単位である。また、表１において、ＨＡＰＳは２−ヒドロキシ−３−アリルオキシ−１−プロパンスルホン酸、ＡＭＰＳは２−アクリルアミド−２−メチルプロパンスルホン酸、ＳＳはスチレンスルホン酸、ＩＰＳはイソプレンスルホン酸であり、これらはスルホン酸基を有するモノマー単位である。
【００３３】
実施例１〜４においては、純水に塩化カルシウムを添加した塩化カルシウム溶液を１Ｌビーカーに注ぎ入れた後にカルシウム濃度が１５０ｍｇ／Ｌとなるように調整した。次いで、分子量が約５，０００で、スルホン酸基を有するモノマー単位が１００ｍｏｌ％となるように前記モノマーを単独重合したホモポリマーを前記１Ｌビーカーの溶液に対して１０ｍｇ／Ｌとなるように添加した。次いで前記１Ｌビーカーにシュウ酸ナトリウムを添加してシュウ酸濃度が１００ｍｇ／Ｌとなるようにするとともに、ｐＨが２．８となるように調整してスルホン酸系ポリマーを含む前記水質IIの溶液とした。次いで、水質IIの溶液が入れられた１Ｌビーカーを６０℃の恒温槽に移し、１時間静置した。その後、水質IIの溶液を０．２２μｍのフィルタでろ過し、ろ液のカルシウム濃度を測定するとともに、前記式によりシュウ酸カルシウムの析出抑制率を求めた。
【００３４】
なお、実施例１ではＨＡＰＳを単独重合したホモポリマーを用い、実施例２ではＡＭＰＳを単独重合したホモポリマーを用い、実施例３ではＳＳを単独重合したホモポリマーを用い、実施例４ではＩＰＳを単独重合したホモポリマーを用いた。
また、実施例５〜７においては、スルホン酸系ポリマーをホモポリマーではなく、コポリマーとした以外は実施例４と同様の条件とし、スルホン酸系ポリマーとして、ＩＰＳとＡＡとを共重合させたコポリマーを用いた。
実施例５ではＩＰＳ単位が８０ｍｏｌ％となるコポリマーを用い、実施例６ではＩＰＳ単位が６０ｍｏｌ％となるコポリマーを用い、実施例７ではＩＰＳ単位が４０ｍｏｌ％となるコポリマーを用いた。
【００３５】
また、実施例５〜７とＩＰＳ単位のｍｏｌ％以外の条件を同じ条件とし、ＩＰＳ単位が２０ｍｏｌ％となるコポリマーを用いたものを後述する比較例３とし、比較例３と水質以外の条件を同じとして、水質IIに代えて水質Ｉを用いたものを後述する比較例４とした。
【００３６】
実施例８〜１１においては、実施例４とＩＰＳのホモポリマーの分子量以外の条件を同じとし、実施例８ではＩＰＳのホモポリマーの分子量を約２，０００とし、実施例９では分子量を約５，０００（実施例４と同じ）とし、実施例１０では分子量を約１０，０００とし、実施例１１では分子量を約５０，０００とした。
なお、後述する比較例７では、実施例４とＩＰＳのホモポリマーの分子量以外の条件を同じとし、前記分子量を約１，０００とした。
【００３７】
実施例１２及び１３においては、ＩＰＳと共重合されるモノマーが異なる以外は、実施例６と同じ条件とし、実施例１２ではＩＰＳと共重合されるモノマーをＭＡとし、実施例１３では、ＩＰＳと共重合されるモノマーをＶＡとした。
【００３８】
次に、比較例を説明する。比較例１は、スルホン酸基を持たないＡＡのホモポリマーをスケール防止剤として上述の水質IIの条件で実験を行なったものであり、添加されるポリマーが異なる以外は、実施例１と同じ条件で行なわれたものである。
比較例２は、水質を水質IIではなく水質ＩすなわちｐＨが７となる条件とした以外は、比較例１と同様の条件で行なわれた。
【００３９】
比較例３、４及び７は、上述の条件で実施した。比較例５は、添加するポリマーをＡＭＰＳとＡＡとを共重合したコポリマーとするとともに、ＡＭＰＳ単位のｍｏｌ％を２０ｍｏｌ％とした以外は、比較例４と同様の条件で実験をおこなった。また、比較例６は、添加されるコポリマーのスルホン酸基を有するモノマーをＡＭＰＳからＨＡＰＳに代えた以外は、比較例６と同じ条件とした。
【００４０】
以下に、表１を参照して上述の各実施例と各比較例の結果を説明する。
表１の比較例１及び２における析出抑制率に示すように、従来のスケール防止剤であるＡＡのポリマーでは、ｐＨが２．８の水質IIの条件では、析出抑制率が０であり、全くスケール防止効果が認められないが、ｐＨが７．０の水質Ｉの条件では、十分なスケール防止効果が認められた。
【００４１】
表１の実施例１〜４における析出抑制率に示すように、スルホン酸基を有するモノマー単位としてＨＡＰＳ、ＡＭＰＳ、ＳＳ、ＩＰＳを用いたホモポリマーは、ｐＨ２．８の条件下で、カルシウムイオンとシュウ酸とからシュウ酸カルシウムが生成してシュウ酸カルシウムが析出するのを抑制し、十分なスケール防止効果があることが認められた。
【００４２】
表１の実施例５〜７及び比較例３〜６における析出抑制率に示すように、スルホン酸基を有するＩＰＳとスルホン酸基を持たないＡＡとのコポリマーにおいても、ｐＨ２．８の条件下でコポリマー中のＩＰＳ単位が４０ｍｏｌ％（実施例７）以上ならばシュウ酸カルシウムの析出が十分に抑制されることが認められた、しかし、ＩＰＳ単位が２０ｍｏｌ％（比較例３及び４）では、ｐＨ２．８及びｐＨ７．０の両方の条件でシュウ酸カルシウムの析出を抑制する効果が認められなかった。また、ＩＰＳに代えてＡＭＰＳもしくはＨＡＰＳと、ＡＡとを共重合されたコポリマーにおいても（比較例５及び６）、ＡＭＰＳ単位、ＨＡＰＳ単位のｍｏｌ％が２０では、シュウ酸カルシウムの析出抑制効果が認められなかった。
【００４３】
表１の実施例８〜１１及び比較例７における析出抑制率に示すように、スルホン酸基を有するＩＰＳのホモポリマーの分子量を１，０００から５０，０００の間で代えたところ、ｐＨ２．８の条件下で分子量１，０００では（比較例７）、シュウ酸カルシウムの析出の抑制が認められるものの析出抑制率が低く、分子量２，０００〜５０，０００では、シュウ酸カルシウムの析出抑制率が十分に高かった。
【００４４】
表１の実施例１２及び１３における析出抑制率に示すように、スルホン酸基を有するモノマー（ＩＰＳ）と、スルホン酸基を持たないＡＡ以外のモノマー（ＭＡ、ＶＡ）とのコポリマーでも、ｐＨ２．８の条件下で、ＩＰＳ単位が４０ｍｏｌ％以上（実施例１２及び１３では６０ｍｏｌ％）であれば、十分なシュウ酸カルシウムの析出抑制効果が認められた。
【００４５】
【発明の効果】
本発明のスケール防止剤及びスケールの防止方法によれば、紙・パルプ製造工程において、ｐＨ６以下の環境下にスルホン酸基を有するモノマー単位を４０ｍｏｌ％以上含むスルホン酸系ポリマーを存在させることにより、シュウ酸カルシウムスケールを効果的に防止することができる。